(57)【要約】粘着テープ（１０）は、基材（１１）と、基材（１１）の表面（１１Ａ）上に設けられ、内部に気泡（２１）を含有する粘着剤層（２０）とを備え、気泡（２１）が、基材（１１）の表面（１１Ａ）に接触する第１の気泡（２１Ａ）と、基材（１１）の表面（１１Ａ）から離れた位置に配置される第２の気泡（２１Ｂ）とを含む。これにより、粘着剤層（２０）中に気泡（２１）を多く含有させて粘着剤量を少なくしても、粘着テープ１０の高い粘着性能が維持される。
2020153357.tif 000002
【特許請求の範囲】
【請求項１】
基材と、前記基材の表面上に設けられ、内部に気泡を含有する粘着剤層とを備え、
前記気泡が、前記基材の表面に接触する第１の気泡と、前記基材の表面から離れた位置に配置される第２の気泡とを含む粘着テープ。
【請求項２】
前記第２の気泡が、発泡性粒子由来の気泡である請求項１に記載の粘着テープ。
【請求項３】
前記第２の気泡が、中空粒子内部に形成された気泡である請求項１又は２に記載の粘着テープ。
【請求項４】
圧縮試験により測定した前記粘着剤層の発泡倍率が、１．８倍以上である請求項１〜３のいずれか１項に記載の粘着テープ。
【請求項５】
前記粘着剤層に含まれる気泡の平均気泡径が７０μｍ以下である請求項１〜４のいずれか１項に記載の粘着テープ。
【請求項６】
前記基材が、紙基材と、前記紙基材の一方の面上に設けられる樹脂層とを備え、前記紙基材の他方の面上に前記粘着剤層が設けられる請求項１〜５のいずれか１項に記載の粘着テープ。
【請求項７】
前記紙基材がクラフト紙、前記樹脂層がポリエチレン系樹脂層である請求項６に記載の粘着テープ。
【請求項８】
前記粘着剤層の外表面の表面粗さ（Ｒｚ）が４０μｍ以下である請求項１〜７のいずれか１項に記載の粘着テープ。
【請求項９】
前記粘着剤層が、内部に気泡を含有する発泡粘着剤層と、前記発泡粘着剤層の前記基材側の反対側に内部に気泡を含有しない非発泡粘着剤層とを含む請求項１〜８のいずれか１項に記載の粘着テープ。
【請求項１０】
基材の表面に液状揮発成分を塗工ないし含浸させ、かつ前記基材の表面に発泡性粒子を含有する粘着剤組成物を積層し、得られた積層体を加熱することで、前記粘着剤組成物より構成される粘着剤層の内部に気泡を形成し、
前記気泡が、前記基材の表面上に液状揮発成分により形成された第１の気泡と、前記基材の表面から離れた位置に形成された発泡性粒子由来の気泡とを含む、粘着テープの製造方法。
【請求項１１】
前記積層体を加熱するとき、前記積層体の基材側の表面の温度に比べて前記積層体の前記粘着剤組成物側の表面の温度が低くなるように前記積層体を加熱し、前記粘着剤組成物の前記基材側にある発泡性粒子を少なくとも発泡させる、請求項１０に記載の粘着テープの製造方法。
【発明の詳細な説明】
【技術分野】
【０００１】
本発明は、粘着剤層の内部に気泡を有する粘着テープ、及びその製造方法に関する。
【背景技術】
【０００２】
粘着テープは、様々な分野で使用されており、例えば、梱包用などに使用されるテープとして、クラフト紙を基材としたクラフトテープが広く用いられている。従来、クラフトテープなどの粘着テープにおいては少ない粘着剤の量で粘着力を確保する手法として、粘着剤層中に気泡を含有させ、厚みを増すことが行われている。【０００３】
気泡を粘着剤層中に含有させる方法としては、例えば、特許文献１に開示されるように、テープ基材に揮散性物質を浸透させ、それをガス化させることで微小独立気泡を粘着剤層中に形成する手法が知られている。また、特許文献２に開示されるように、熱膨張性マイクロカプセルを含有する粘着剤を基材に塗布した後に加熱して熱膨張性マイクロカプセルを膨張させ、粘着剤層内部に気泡を形成する手法も知られている。
【先行技術文献】
【特許文献】
【０００４】
【特許文献１】特公平２−２９７０５号公報
【特許文献２】特許２７０９３５３号公報
【発明の概要】
【発明が解決しようとする課題】
【０００５】
粘着テープにおいては、粘着剤量をより少なくすることが求められており、例えば、特許文献１に示される揮発性物質により気泡を形成する手法では、テープ基材に浸透させる揮発性物質の量を多くして、発泡倍率を高めることが試みられている。しかし、本手法により発泡倍率を高めようとすると、気泡が大きくなりすぎ破泡などして、粘着性能が低下する問題が生じる。具体的には、初期貼り付け時の粘着力が高くなる一方で、貼り付け後においては粘着力が維持できずに剥がれやめくれなどの不具合が生じやすくなる。【０００６】
また、熱膨張性マイクロカプセルを使用する手法では、熱膨張性マイクロカプセルを増量することが試みられているが、熱膨張性マイクロカプセルを単純に増量すると、被着体に対する粘着力や初期張り付け性が低くなるという問題が生じる。【０００７】
そこで、本発明は、粘着剤層中に気泡を多く含有させて粘着剤量を少なくしても、高い粘着性能が維持される粘着テープを提供することを課題とする。
【課題を解決するための手段】
【０００８】
本発明者らは、鋭意検討の結果、基材の表面に接触する気泡と、基材の表面から離れた位置に配置される気泡とを粘着剤層中に並存させることで上記課題が解決できることを見出し、以下の本発明を完成させた。本発明は、以下の［１］〜［１１］を提供する。
［１］基材と、前記基材の表面上に設けられ、内部に気泡を含有する粘着剤層とを備え、
前記気泡が、前記基材の表面に接触する第１の気泡と、前記基材の表面から離れた位置に配置される第２の気泡とを含む粘着テープ。
［２］前記第２の気泡が、発泡性粒子由来の気泡である上記［１］に記載の粘着テープ。
［３］前記第２の気泡が、中空粒子内部に形成された気泡である上記［１］又は［２］に記載の粘着テープ。
［４］圧縮試験により測定した前記粘着剤層の発泡倍率が、１．８倍以上である上記［１］〜［３］のいずれか１項に記載の粘着テープ。
［５］前記粘着剤層に含まれる気泡の平均気泡径が７０μｍ以下である上記［１］〜［４］のいずれか１項に記載の粘着テープ。
［６］前記基材が、紙基材と、前記紙基材の一方の面上に設けられる樹脂層とを備え、前記紙基材の他方の面上に前記粘着剤層が設けられる上記［１］〜［５］のいずれか１項に記載の粘着テープ。
［７］前記紙基材がクラフト紙、前記樹脂層がポリエチレン系樹脂層である上記［６］に記載の粘着テープ。
［８］前記粘着剤層の外表面の表面粗さ（Ｒｚ）が４０μｍ以下である上記［１］〜［７］のいずれか１項に記載の粘着テープ。
［９］前記粘着剤層が、内部に気泡を含有する発泡粘着剤層と、前記発泡粘着剤層の前記基材側の反対側に内部に気泡を含有しない非発泡粘着剤層とを含む上記［１］〜［８］のいずれか１項に記載の粘着テープ。
［１０］基材の表面に液状揮発成分を塗工ないし含浸させ、かつ前記基材の表面に発泡性粒子を含有する粘着剤組成物を積層し、得られた積層体を加熱することで、前記粘着剤組成物より構成される粘着剤層の内部に気泡を形成し、
前記気泡が、前記基材の表面上に液状揮発成分により形成された第１の気泡と、前記基材の表面から離れた位置に形成された発泡性粒子由来の気泡とを含む、粘着テープの製造方法。
［１１］前記積層体を加熱するとき、前記積層体の基材側の表面の温度に比べて前記積層体の前記粘着剤組成物側の表面の温度が低くなるように前記積層体を加熱し、前記粘着剤組成物の前記基材側にある発泡性粒子を少なくとも発泡させる、上記［１０］に記載の粘着テープの製造方法。
【発明の効果】
【０００９】
本発明によれば、粘着剤層中に気泡を多く含有させて粘着剤量を少なくしても、高い粘着性能が維持される粘着テープを提供できる。
【図面の簡単な説明】
【００１０】
【図１】本発明の一実施形態に係る粘着テープを示す模式的な断面図である。
【図２】本発明の一実施形態において、基材を詳細に示した粘着テープを示す模式的な断面図である。
【図３】本発明の一実施形態の変形例に係る粘着テープを示す模式的な断面図である。
【図４】本発明の一実施形態の変形例に係る粘着テープを示す模式的な断面図である。
【図５】本発明の一実施形態の変形例に係る粘着テープを示す模式的な断面図である。
【図６】圧縮試験により発泡倍率を測定する方法を示す模式図である。
【発明を実施するための形態】
【００１１】
以下、図面を参照しつつ、本発明の実施形態に係る粘着テープについて詳細に説明する。本実施形態において、粘着テープ１０は、図１に示すように、基材１１と、基材１１の一方の表面１１Ａ上に設けられ、内部に気泡２１を有する粘着剤層２０を備える。
【００１２】
［粘着剤層］
粘着剤層２０において、気泡２１は、基材１１の表面１１Ａに接触する第１の気泡２１Ａと、基材１１の表面１１Ａから離れた位置に配置される第２の気泡２１Ｂを有する。このように、粘着剤層２０が、第２の気泡２１Ｂのみならず、基材１１の表面１１Ａに接触する第１の気泡２１Ａも有することで、粘着剤層２０の外表面２０Ａ近傍に多くの気泡を含有させたり、気泡径を必要以上に大きくしたりすることなく、粘着剤層２０中の気泡の占有体積を大きくできる。また、第１の気泡２１Ａなどの気泡径を必要以上に大きくしなくてもよいので、気泡２１が破泡しにくくなる。そのため、接着性能を良好にしつつ、少ない粘着剤量で十分な厚みを有する粘着剤層２０を形成できる。
【００１３】
第１の気泡２１Ａは、図１に示すように、粘着剤層２０において厚さ方向よりも平面方向に広がる形状を有する。また、第１の気泡２１Ａは、表面１１Ａに接触する側が平面方向に広がり、表面１１Ａから遠ざかる位置においては平面方向に小さくなる形状を有し、典型的には半球状となるとよい。第２の気泡２１Ｂは、厚さ方向における中央付近が平面方向に広がり、外表面２０Ａ又は表面１１Ａ側の端部が平面方向に小さくなる形状を有し、典型的には球状となる。第１及び第２の気泡２１Ａ、２１Ｂは、他の気泡に連通しない独立気泡である。
【００１４】
本実施形態において、第１の気泡２１Ａは、後述する製造方法で詳述するとおり、液状揮発成分を揮発することにより形成されるとよい。また、第２の気泡２１Ｂは発泡性粒子由来の気泡であるとよい。発泡性粒子は、後述するように、熱膨張性マイクロカプセルが好ましい。熱膨張性マイクロカプセルは、粘着テープ１０においてはすでに膨張されており、粘着剤層２０においては外殻内部に気泡を有する中空粒子となる。すなわち、第２の気泡２１Ｂは、中空粒子内部に形成された気泡であることが好ましい。
【００１５】
粘着剤層２０における気泡２１の平均気泡径（Ｄ）は、７０μｍ以下であることが好ましい。７０μｍ以下とすると、気泡が大きくなりすぎて破泡等することを防止できる。そのため、粘着剤層２０の粘着性能を向上させて、初期貼り付け後の粘着力が高くなりすぎたり、貼り付け後に粘着性能が低下したりすることを防止できる。平均気泡径（Ｄ）は、６０μｍ以下が好ましく、５０μｍ以下がより好ましい。
また、気泡２１の平均気泡径（Ｄ）は、特に限定されないが、気泡を形成しやすくする観点、気泡によって粘着剤量を減らしやすくする観点から、１０μｍ以上が好ましく、２０μｍ以上がより好ましく、２５μｍ以上がさらに好ましい。
【００１６】
また、粘着剤層２０において、第１の気泡２１Ａの平均気泡径（Ｄ１）は、第２の気泡２１Ｂの平均気泡径（Ｄ２）よりも大きいことが好ましい。このような態様により、粘着剤層２０の外表面２０Ａ付近に存在する気泡の気泡径が小さくなるので、粘着剤層２０の粘着性能を良好にしやすくなる。
具体的な第１の気泡２１Ａの平均気泡径（Ｄ１）は、好ましくは２０μｍ以上１００μｍ以下、より好ましくは３０μｍ以上８０μｍ以下、さらに好ましくは３５μｍ以上６０μｍ以下である。
また、第２の気泡２１Ｂの平均気泡径（Ｄ２）は、粘着剤層２０の厚さよりも小さいことが好ましい。具体的な平均気泡径（Ｄ２）は、好ましくは１μｍ以上５０μｍ以下、より好ましくは５μｍ以上４０μｍ以下、さらに好ましくは１０μｍ以上３５μｍ以下である。
なお、各気泡の平均気泡径は、粘着剤層２０を外表面２０Ａ側から平面視して観察することで測定できる。
【００１７】
粘着剤層２０の発泡倍率（Ｅ）は、１．８倍以上であることが好ましい。発泡倍率（Ｅ）を１．８倍以上とすると、気泡２１により粘着剤層２０の厚さを十分に増加させることができ、粘着性能を維持しつつ粘着剤層２０における粘着剤量を減らすことができる。このような観点から、粘着剤層２０の発泡倍率（Ｅ）は、１．９倍以上がより好ましく、２．０倍以上がさらに好ましい。
発泡倍率（Ｅ）は、粘着剤量を減らす観点からは高ければ高いほうがよいが、粘着性能の観点からは、３．２倍以下が好ましく、３．０倍以下がより好ましく、２．８倍以下がさらに好ましく、２．４倍以下が特に好ましい。
なお、発泡倍率（Ｅ）は、気泡２１による粘着剤層２０の厚さの増加量を表す指標である。発泡倍率（Ｅ）は、具体的には、後述する実施例で示す圧縮試験により気泡２１による粘着剤層２０の厚さの増加分を求め、その厚さ増加分などに基づいて、未発泡の粘着剤層、及び発泡後の粘着剤層の厚さを求めて、発泡後の粘着剤層の厚さ／未発泡の粘着剤層の厚さにより算出できる。
【００１８】
粘着剤層２０の第１の気泡２１Ａによる発泡倍率（Ｅ１）は、好ましくは１．１倍以上１．９倍以下、より好ましくは１．３倍以上１．８倍以下である。なお、第１の気泡２１Ａによる発泡倍率とは、第２の気泡２１Ｂが存在しないと仮定した場合の発泡倍率であり、例えば後述する実施例記載の方法により測定可能である。
また、粘着剤層２０において、第２の気泡２１Ｂによる発泡倍率増加分（Ｅ２）は、好ましくは０．０５倍以上１．５倍以下、より好ましくは０．１倍以上１．３倍以下である。
なお、発泡倍率増加分（Ｅ２）とは、粘着剤層２０全体の発泡倍率（Ｅ）より、上記第１の気泡２１Ａによる発泡倍率（Ｅ１）を差し引くことで算出できる。
【００１９】
粘着剤層２０の厚さは、特に限定されないが、粘着剤層２０内部に適切に気泡２１を形成しつつ、粘着性能を確保する観点から、１０μｍ以上が好ましく、１５μｍ以上がより好ましく、２０μｍ以上がさらに好ましい。また、粘着剤層２０の厚さは、１５０μｍ以下が好ましく、１００μｍ以下がより好ましく、５０μｍ以下がさらに好ましい。これら上限値以下とすることで、粘着剤量を少なくできる。また、基材１１の表面１１Ａに接触する第１の気泡２１Ａを設けた効果を発揮させやすくなる。
【００２０】
粘着テープ２０の外表面２０Ａに対して測定したボールタック値は、５以上１４以下が好ましい。ボールタック値が上記範囲内であると、粘着剤層２０の初期貼り付け性が適正となり、梱包用の粘着テープなどに好適に使用できるようになる。これら観点から、粘着剤層２０のボールタック値は、６以上１２以下がより好ましい。なお、ボールタック値は、ＪＩＳＺ  ０２３７：２００９に準拠して測定できる。
【００２１】
粘着剤層２０を構成する粘着剤は、アクリル系粘着剤、ゴム系粘着剤、ウレタン系粘着剤、ポリビニルエーテル系粘着剤、シリコーン系粘着剤などが挙げられる。これら粘着剤は、アクリル樹脂、ゴム成分、ウレタン樹脂、ポリビニルエーテル、シリコーン樹脂などの粘着剤の主剤となる樹脂成分を含むものであり、その主剤にさらに適宜添加剤などが配合されて構成される。
【００２２】
（発泡性粒子）
粘着剤層２０は、上記のとおり、発泡性粒子由来の気泡を有するものである。したがって、粘着剤層２０は、後述するように、上記主剤に加えて、発泡性粒子を含む粘着剤組成物を加熱させ、発泡させることで形成できる。発泡性粒子としては、加熱することで発泡するものであり、熱分解型発泡剤などでもよいが、熱膨張性マイクロカプセルが好ましい。熱膨張性マイクロカプセルは、加熱されることで外殻内部に気泡を有する中空粒子となる。本実施形態において熱膨張性マイクロカプセルを使用すると、発泡性粒子から発生した気体が粘着剤層２０の外部に抜けることが防止され、適正な量の第１及び第２の気泡２１Ａ、２１Ｂを粘着剤層２０中に並存させやすくなり、発泡倍率を向上させやすくなる。
【００２３】
熱膨張性マイクロカプセルは、外殻樹脂の内部に低沸点溶剤等の揮発性物質が内包されたものであり、加熱により外殻樹脂が軟化し、内包された揮発性物質が揮発ないし膨張するため、その圧力で外殻が膨張して粒子径が大きくなるものである。
熱膨張性マイクロカプセルの外殻は、熱可塑性樹脂から形成されることが好ましい。熱可塑性樹脂は、エチレン、スチレン、酢酸ビニル、塩化ビニル、塩化ビニリデン、アクリロニトリル、ブタジエン、クロロプレン等のビニル重合体およびこれらの共重合体、ナイロン６、ナイロン６６等のポリアミド、ポリエチレンテレフタレート等のポリエステルから選ばれる１種又は２種以上を用いることができる。これらの中では、内包された揮発性物質が透過しにくい点からアクリロニトリルの共重合体が好ましい。
【００２４】
熱膨張性マイクロカプセルの内部に内包される揮発性物質としては、プロパン、プロピレン、ブテン、ノルマルブタン、イソブタン、イソペンタン、ネオペンタン、ノルマルペンタン、ヘキサン、ヘプタン等の炭素数３〜７の炭化水素、石油エーテル、塩化メチル、メチレンクロリド等のメタンのハロゲン化物、ＣＣｌ3Ｆ、ＣＣｌ2Ｆ2等のクロロフロオロカーボン、テトラメチルシラン、トリメチルエチルシラン等のテトラアルキルシラン等から選択される1種又は２種以上の低沸点液体が使用される。これらの中では、炭素数３〜７の炭化水素を使用することが好ましい。
【００２５】
熱膨張性マイクロカプセルは、特に限定されないが、例えば、平均粒径が１〜４０μｍ、膨張開始温度（「発泡開始温度」ともいう）が９５〜１５０℃程度のものを使用すればよい。なお、平均粒径とは、光学顕微鏡などで粒子を無作為に選択して１０点平均により求めればよい。また、膨張開始温度とは、熱膨張性マイクロカプセルの膨張を開始する温度であり、熱機械分析装置（ＴＭＡ）などにより測定できる。
【００２６】
熱膨張性マイクロカプセルの市販品例としては、アクゾノーベル社製「ＥＸＰＡＮＣＥＬ」、積水化学工業株式会社製「アドバンセル」、松本油脂製薬株式会社製「マツモトマイクロスフェアー」、株式会社クレハ製「マイクロスフェアー」等が挙げられる。
【００２７】
また、発泡性粒子として使用される熱分解型発泡剤は、有機系発泡剤、無機系発泡剤のいずれでもよい。有機系発泡剤としては、アゾジカルボンアミド、アゾジカルボン酸金属塩（アゾジカルボン酸バリウム等）、アゾビスイソブチロニトリル等のアゾ化合物、Ｎ，Ｎ’−ジニトロソペンタメチレンテトラミン等のニトロソ化合物、ヒドラゾジカルボンアミド、４，４’−オキシビス（ベンゼンスルホニルヒドラジド）、トルエンスルホニルヒドラジド等のヒドラジン誘導体、トルエンスルホニルセミカルバジド等のセミカルバジド化合物等が挙げられる。
無機系発泡剤としては、炭酸アンモニウム、炭酸ナトリウム、炭酸水素アンモニウム、炭酸水素ナトリウム、亜硝酸アンモニウム、水素化ホウ素ナトリウム、無水クエン酸モノソーダ等が挙げられる。
【００２８】
（ゴム系粘着剤）
粘着剤層２０を構成する粘着剤は、上記した中では、ゴム系粘着剤を使用することが好ましい。ゴム系粘着剤を使用することで、粘着剤層２０は、一定以上の硬度が付与されて、内部に多くの気泡を形成しても一定の形状を維持しやすくなる。そのため、粘着剤層２０は、発泡倍率を高くしても粘着性能を維持しやすくなる。ゴム系粘着剤は、主剤として上記のようにゴム成分を使用するものであり、そのゴム成分としては、天然ゴム、エチレン・プロピレンゴム（ＥＰＤＭ）、クロロプレンゴム（ＣＲ）、イソプレンゴム、ブチルゴム（ＩＩＲ）、ブタジエンゴム（ＢＲ）、クロロスルホン化ポリエチレン等が挙げられる。これらの中では天然ゴムが好ましい。また、ゴム成分としては熱可塑性エラストマーであってもよい。
【００２９】
ゴム成分は、熱可塑性エラストマーが好ましく、中でもスチレン系熱可塑性エラストマーが好ましい。熱可塑性エラストマーを使用することで、粘着剤をホットメルト粘着剤とすることができ、後述するように微細な気泡を適切に形成しやすくなる。
スチレン系熱可塑性エラストマーとしては、スチレンとイソプレンをブロック共重合化したものが好ましく使用され、具体的にはスチレン−イソプレン−スチレンブロック共重合体（ＳＩＳ）、スチレン−イソプレンブロック共重合体（ＳＩ）等が挙げられ、中でもＳＩＳがより好ましい。
【００３０】
ゴム系粘着剤は、上記ゴム成分に加えて、粘着性付与剤を含有することが好ましい。粘着性付与剤は、ゴム系粘着剤に粘着性を付与して粘着剤層２０の粘着性能を向上させる。粘着性付与剤としては、ロジン系樹脂、テルペン系樹脂、クマロン−インデン樹脂、石油系樹脂、テルペン−フェノール樹脂などが挙げられ、これらの中では石油系樹脂が好ましい。粘着剤における粘着性付与剤の含有量は、ゴム成分１００質量部に対して、例えば、２０質量部以上２００質量部以下、好ましくは５０質量部以上１５０質量部以下である。
【００３１】
ゴム系粘着剤は、上記粘着性付与剤に加えて、軟化剤を含有してもよい。ゴム系粘着剤は、軟化剤を含有することで、粘着剤が軟化して、塗布性、粘着性能などを良好にしやすくなる。軟化剤としては、パラフィンオイル、ナフテンオイルなどの鉱油（プロセスオイルとも呼ばれる）、液状ポリブテン、液状ラノリン、液状ポリイソプレン、液状ポリアクリレートなどが挙げられる。粘着剤における軟化剤の含有量は、ゴム成分１００質量部に対して、例えば５質量部以上８０質量部以下、好ましくは１０質量部以上５０質量部以下である。
【００３２】
粘着剤層２０を構成する粘着剤には、上記以外にも、充填材、酸化防止剤、老化防止剤、紫外線防止剤、顔料等の粘着剤に使用される公知の添加剤が適宜配合されてもよい。
【００３３】
［基材］
粘着テープに使用される基材１１としては、紙基材、布基材、樹脂フィルムであってもよいし、これらを２以上組み合わせた多層基材であってもよい。例えば、紙基材又は布基材の少なくとも一方の面に樹脂層が設けられた多層基材などでもよい。
紙基材としては、クラフト紙、グラシン紙、上質紙などが挙げられる。布基材としては、ポリエステル系樹脂、ポリアミド系樹脂、ポリオレフィン系樹脂等の熱可塑性樹脂、綿糸、麻糸等の天然繊維等により構成された織布、編布、不織布等が挙げられる。また、樹脂フィルムとしては、ポリエステルフィルム、ポリオレフィンフィルム、ポリスチレンフィルム、アクリル樹脂フィルム、ポリフェニレンスルフィドフィルム、ＥＶＡフィルム等が挙げられる。同様に、多層基材に使用される樹脂層としては、ポリエステル樹脂層、ポリオレフィン樹脂層、ポリスチレン樹脂層、アクリル樹脂層、ポリフェニレンスルフィド樹脂層、ＥＶＡ樹脂層などが挙げられる。
【００３４】
これらの中では、基材１１は、図２に示すように、紙基材１２と、紙基材１２の一方の面上に設けられる樹脂層１３とを備える多層基材であることが好ましい。この場合、紙基材１２の樹脂層１３が設けられた面とは反対側の面（他方の面）が基材１１の表面１１Ａを構成し、その他方の面上に粘着剤層２０が設けられるとよい。
図２に示すように紙基材１２を使用することで、後述する液状揮発成分が基材１１に含浸されやすくなり、また、樹脂層１３が設けられることで、含浸された液状揮発成分が基材１１の裏面１１Ｂから揮発されにくくなる。そのため、粘着剤層２０に効率的に第１の気泡２１Ａを形成しやすくなる。
【００３５】
また、紙基材１２は、クラフト紙であることが好ましく、樹脂層１３はポリオレフィン樹脂層であることが好ましい。紙基材１２としてクラフト紙を使用すると、液状揮発成分を基材１１中により一層含浸させやすくなり、第１の気泡２１Ａを十分な量均一に形成しやすくなる。また、クラフト紙を使用すると、粘着テープ１０がクラフトテープとなり、梱包用の粘着テープなどとして好適になる。
ポリオレフィン樹脂層に使用されるポリオレフィン樹脂としては、ポリエチレン系樹脂、ポリプロピレン系樹脂が好ましいが、ポリエチレン系樹脂がより好ましい。すなわち、樹脂層１３はポリエチレン系樹脂層であることが好ましい。ポリエチレン系樹脂を使用することで、耐熱性や、クラフト紙などの紙基材との接着性などが良好となりやすく、さらには、裏面１１Ｂからの液状揮発成分の揮発も防止しやすくなる。
【００３６】
基材１１の厚さは、特に限定されないが、例えば１０μｍ以上１０００μｍ以下である。また、基材１１が上記のように紙基材１２と樹脂層１３とを備える多層基材で場合には、紙基材１２は坪量で１０ｇ／ｍ２以上１５０ｇ／ｍ２以下であることが好ましく、４０ｇ／ｍ２以上１００ｇ／ｍ２以下であることがより好ましい。坪量を上記範囲内とすると、基材１１の厚さを必要以上に大きくすることなく、液状揮発成分を基材１１に含浸させやすくなる。また、樹脂層１３の厚さは、例えば、５μｍ以上１００μｍ以下が好ましく、１０μｍ以上５０μｍ以下がより好ましい。
【００３７】
（離型剤層）
粘着テープ１０は、図１、２に示すように基材１１の粘着剤層２０が設けられる面とは反対側の面（裏面１１Ｂ）に、離型剤層３０が設けられることが好ましい。離型剤層３０が設けられることで、粘着テープ１０をロール状に巻回して巻回体とする際、粘着剤層２０が離型剤層３０に接触することになる。そのため、粘着テープ１０を巻回体から容易に繰り出すことが可能になる。
離型剤層３０は、シリコーン系離型剤、長鎖アルキル系離型剤などの公知の離型剤より形成すればよい。離型剤層３０の厚さは、特に限定されないが、その付着量が例えば０．１ｇ／ｍ２以上１０ｇ／ｍ２以下、好ましくは０．３ｇ／ｍ２以上５ｇ／ｍ２以下程度となるように調製すればよい。
【００３８】
粘着テープ１０は、上記のとおり、ロール状に巻回して巻回体とするとよい。粘着テープ１０は、例えば巻芯を中心にロール状に巻回するとよい。巻回体とする場合には、粘着剤層２０が内側、離型剤層３０が外側になるように巻回すればよく、それにより、巻回体の最外周面を離型剤層３０にできる。また、粘着テープ１０は、巻回体とすることで梱包用の粘着テープなどとして好適である。
勿論、粘着テープ１０は巻回体とする必要はなく、シート状のままとしてもよい。そのような場合、粘着剤層２０の表面には、粘着剤層２０を保護するための離型シートなどを貼付してもよく、また、離型剤層３０は適宜省略するとよい。
【００３９】
［粘着テープの製造方法］
粘着テープ１０は、特に限定されないが、以下の工程１〜工程３を有する製造方法により製造することができる。
工程１：基材の表面に液状揮発成分を塗工ないし含浸させる工程
工程２：基材の表面に発泡性粒子を含有する粘着剤組成物を積層する工程
工程３：工程２で得られた積層体を加熱することで、粘着剤組成物より構成される粘着剤層の内部に気泡を形成する工程
【００４０】
以下、各工程について詳細に説明する。
（工程１）
本製造法にて使用される基材は、上記したとおりであるが、粘着テープ１０に離型剤層３０を設ける場合には、基材１１の粘着剤層２０が設けられる面（表面１１Ａ）とは反対側の面（裏面１１Ｂ）上に離型剤層３０を形成するとよい。離型剤層の形成は、例えば、適宜溶剤などにより希釈された離型剤を基材に塗布し、必要に応じて加熱、乾燥などすることで形成するとよい。
【００４１】
工程１において使用される液状揮発成分は、常温（２３℃）及び常圧（１気圧）で液体であり、加熱により揮発する成分が使用される。液状揮発成分は、例えば、水、エタノール、メタノール、イソプロパノール、ｎ−プロパノールなどのアルコール、トルエン、酢酸エチル、メチルエチルケトン等の有機溶剤等が挙げられる。これらの中では、安全性に優れ急激に揮発することもないことから、水が好適に用いられる。これらの液状揮発成分は、単独で用いられてもよいし、２種類以上が併用されてもよい。
【００４２】
液状揮発成分を塗工ないし含浸させる方法は、特に限定されないが、例えば、グラビアロール等による転写塗工する方法、スプレー塗布機等によるスプレー塗工方法等が挙げられる。
本製造方法において基材に対する液状揮発成分の付着量は、１ｇ／ｍ２以上１０ｇ／ｍ２以下が好ましい。液状揮発成分の付着量を上記下限値以上とすることで、粘着剤層２０に第１の気泡２１Ａを十分な量形成できる。また、上限値以下とすることで、第１の気泡２１Ａの気泡径が大きくなりすぎて破泡等することを防止し、粘着性能を向上させやすくなる。これら観点から、基材に対する液状揮発成分の付着量は、１．５ｇ／ｍ２以上８ｇ／ｍ２以下がより好ましく、２ｇ／ｍ２以上５ｇ／ｍ２以下がさらに好ましい。
【００４３】
（工程２）
工程２は、工程１にて液状揮発成分が塗工ないし含浸された基材の表面に発泡性粒子を含有する粘着剤組成物を積層する工程である。
ここで、粘着剤組成物は、粘着剤を構成する主剤（樹脂成分）、必要に応じて配合される粘着性付与剤、軟化剤、その他の添加剤に加えて、発泡性粒子を含有する。発泡性粒子は、上記のとおりであり、好ましくは熱膨張性マイクロカプセルを使用する。
粘着剤組成物における発泡性粒子の配合量は、主剤となる樹脂成分（例えば、ゴム系粘着剤ならばゴム成分）１００質量部に対して、０．０５質量部以上が好ましく、０．１５質量部以上がさらに好ましく、０．４質量部以上がさらに好ましい。発泡性粒子の配合量をこれら下限値以上とすることで、粘着剤層２０において、適切な量の第２の気泡２１Ｂを形成できる。また、上記発泡性粒子の配合量は、５質量以下が好ましく、３質量部以下がより好ましく、２質量部以下がさらに好ましい。発泡性粒子の配合量をこれら上限値以下とすることで、粘着剤層２０の外表面２０Ａ付近の気泡の量を抑えて、気泡２１により粘着性能が低下することを防止する。
【００４４】
粘着剤組成物は、溶剤によって希釈された溶剤希釈型であってもよいし、溶剤によって希釈されずにホットメルト型となってもよいが、ホットメルト型が好ましい。ホットメルト型とすることで、粘着剤組成物が熱により容易に軟化して液状揮発成分のガス化を妨げず、また、冷却により容易に固化して生成した気泡を微細な分散状態で保持できる。
【００４５】
粘着剤組成物の調製方法は、特に限定されずに、例えば、粘着剤組成物を構成する成分を攪拌機などにおいて混合することで行うとよい。また、ホットメルト型の場合には、主剤である樹脂成分が溶融する温度以上に加熱して混合するとよい。また、発泡性粒子が加熱によって膨張することを防止するために、適宜加圧下で混合を行ってもよい。
粘着剤組成物の積層方法は、特に限定されず、例えば、ロールコーター、ダイコーター、ホットメルトコーター等を用いて、粘着剤組成物を基材に直接塗工する方法が挙げられる。
【００４６】
（工程３）
工程３は、工程２で得られた積層体を加熱することで、粘着剤組成物より構成される粘着剤層２０の内部に気泡２１を形成する工程である。工程３では、基材に塗工ないし含浸させた液状揮発成分を揮発させることで、基材１１の表面１１Ａに接触する位置に第１の気泡２１Ａを形成させる。また、粘着剤組成物中に含有された発泡性粒子を発泡させることで、基材１１の表面１１Ａから離れた位置に発泡性粒子由来の第２の気泡２１Ｂを形成する。
【００４７】
工程３における加熱温度は、液状揮発成分の沸点以上で、かつ発泡性粒子の発泡開始温度以上の温度であればよい。具体的な加熱温度は、好ましくは１１０℃以上２２０℃以下、より好ましくは１３０℃以上２１０℃以下、さらに好ましくは１５０℃以上２００℃以下である。
また、上記加熱温度における加熱時間は、液状揮発成分が揮発し、かつ発泡性粒子が十分に発泡する時間であれば限定されないが、好ましくは１秒以上１２０秒以下、より好ましくは３秒以上６０秒以下である。
加熱方法は、特に限定されないが、例えば内部が所定の温度に加熱された加熱炉に積層体を通過させればよい。
【００４８】
以上のように、本発明の粘着テープを実施形態を参考に詳細に説明したが、本発明の効果を奏する限り、粘着テープは、上記した構成に限定されない。例えば、第１の気泡２１Ａを液状揮発成分以外によって形成してもよいし、第２の気泡２１Ｂを発泡性粒子以外によって形成してもよい。さらには、第１及び第２の気泡は、独立気泡である必要もない。また、離型剤層は適宜省略してもよいし、基材１１の裏面１１Ｂには離型剤層の代わりに別の層が設けられてもよい。さらに、離型剤層と基材１１の裏面１１Ｂの間に適宜別の層が設けられてもよい。
【００４９】
本発明の実施形態の粘着テープを以下のように変形することができる。
以上の本発明の実施形態の粘着テープでは、粘着剤層２０の外表面２０Ａの表面粗さは特に限定されていなかった。しかし、粘着剤層２０の外表面２０Ａの表面粗さ（Ｒｚ）が４０μｍ以下であってもよい。粘着剤層２０の外表面２０Ａの表面粗さ（Ｒｚ）が４０μｍ以下であると、粘着剤層中に気泡を多く含有させて粘着剤量を少なくしても、高い粘着性能が維持されるとともに、粘着性能の長期安定性が改善される。
【００５０】
以下の理由は本発明を限定しないが、粘着剤層２０の外表面２０Ａの表面粗さ（Ｒｚ）が４０μｍ以下であると、粘着テープ１０における粘着性能の長期安定性が改善されるのは、以下の理由によるものと考えられる。
粘着剤層２０の外表面２０Ａの表面粗さ（Ｒｚ）が４０μｍ以下の場合、粘着剤層２０の外表面２０Ａの近傍に気泡が存在しないか、または粘着剤層２０の外表面２０Ａの近傍に気泡が存在しても、その気泡の気泡径は小さいと考えられる。気泡が粘着剤層２０の外表面２０Ａの近傍に存在しないと、粘着剤層２０中の気泡は破泡しにくくなる。また、気泡径の小さい気泡も波泡しにくい。このため、粘着剤層２０の外表面２０Ａの表面粗さ（Ｒｚ）が４０μｍ以下であると、粘着テープを長期間保管しても、粘着剤２０中の気泡２１は破泡しないので、粘着テープ１０における長期間安定性が改善されると考えられる。
【００５１】
粘着テープ１０における粘着性能の長期安定性の観点から、粘着剤層２０の外表面２０Ａの表面粗さ（Ｒｚ）は、３０μｍ以下であり、より好ましくは２５μｍ以下であり、さらに好ましくは２０μｍ以下である。粘着剤層２０の外表面２０Ａの表面粗さ（Ｒｚ）の範囲の下限値は特に限定されないが、例えば０μｍ以上である。なお、粘着剤層２０の外表面２０Ａの表面粗さ（Ｒｚ）は、後述の実施例に記載の方法に基づき測定された値を意味する。
【００５２】
粘着剤層２０の外表面２０Ａの表面粗さ（Ｒｚ）が４０μｍ以下である粘着テープ１０には、例えば、図３に示す粘着テープ１０が挙げられる。この粘着テープ１０の粘着剤層２０は、内部に気泡を含有する発泡粘着剤層２３と、発泡粘着剤層２０の基材１１側の反対側に内部に気泡を含有しない非発泡粘着剤層２２とを含む。これにより、粘着剤層２０の外表面付近に気泡を存在させないことができ、外表面付近に存在する気泡による粘着剤層の外表面における凸部の発生を防ぎ、粘着剤層２０の外表面２０Ａの表面粗さ（Ｒｚ）を４０μｍ以下にすることが容易になる。なお、発泡粘着剤層２３と非発泡粘着剤層２２とは、通常、気泡の有無しか差異がないので、発泡粘着剤層２３と非発泡粘着剤層２２との界面は明確ではない。
【００５３】
４０℃に温調した恒温槽に４週間保管した粘着テープ２０の外表面２０Ａに対して測定したボールタック値は、５〜１４が好ましい。ボールタック値が上記範囲内であると、粘着剤層２０の貼り付け性の長期安定性が優れていることになり、梱包用の粘着テープなどに好適に使用できるようになる。これら観点から、４０℃に温調した恒温槽に４週間保管した粘着テープ２０における粘着剤層２０のボールタック値は、６〜１２がより好ましい。なお、ボールタック値は、ＪＩＳＺ  ０２３７：２００９に準拠して測定できる。
【００５４】
粘着剤層２０の外表面２０Ａの表面粗さ（Ｒｚ）が４０μｍ以下である粘着テープ１０は、例えば、以下のようにして製造することができる。上記粘着テープの製造方法の工程３において、積層体の基材側の表面の温度に比べて前記積層体の前記粘着剤組成物側の表面の温度が低くなるように前記積層体を加熱し、粘着材組成物の基材側にある発泡性粒子を少なくとも発泡させる。これにより、粘着剤組成物の基材側にある発泡性粒子を発泡させ、粘着剤組成物の基材側とは反対側の表面近傍にある発泡性粒子を発泡させないか、又は発泡性粒子を発泡させた場合であっても気泡径を小さくすることができる。なお、粘着剤組成物の基材側とは反対側の表面近傍にある発泡性粒子を発泡させないことにより、外表面付近に存在する気泡による粘着剤層の外表面における凸部の発生を防ぎ、粘着剤層２０の外表面２０Ａの表面粗さ（Ｒｚ）を４０μｍ以下にすることができる。また、粘着剤組成物の基材側とは反対側の表面近傍にある発泡性粒子の気泡径を小さくすることにより、外表面付近に存在する気泡により粘着剤層の外表面に凸部が発生しても凸部の高さを４０μｍ以下にすることができる。外表面付近に存在する気泡の気泡径は、例えば４０μｍ以下、好ましくは３０μｍ以下、より好ましくは２５μｍ以下、さらに好ましくは２０μｍ以下である。これにより、粘着剤層２０の外表面２０Ａの表面粗さ（Ｒｚ）が４０μｍ以下なる。
【００５５】
工程３における積層体の基材側の加熱温度は、液状揮発成分の沸点以上で、かつ発泡性粒子の発泡開始温度以上の温度であればよい。具体的な加熱温度は、好ましくは１１０℃〜１７０℃、より好ましくは１３０〜１６５℃である。一方、工程３における積層体の粘着組成物側の加熱温度は、積層体の基材側の加熱温度に比べて、好ましくは２０℃以上、より好ましくは２５℃以上、さらに好ましくは３０℃以上、低い温度であればよい。具体的な加熱温度は、好ましくは８５〜１４５℃、より好ましくは１０５〜１４０℃である。
また、上記加熱温度における加熱時間は、液状揮発成分が揮発し、かつ粘着剤組成物の基材側にある発泡性粒子が発泡する時間以上であり、かつ粘着剤組成物の基材側とは反対側の表面近傍にある発泡性粒子が発泡しない時間以下であれば限定されない。例えば、加熱時間は、好ましくは１〜２０秒、より好ましくは２〜１０秒であり、さらに好ましくは３〜５秒である。
加熱方法は、特に限定されないが、例えば、熱風、赤外線、マイクロウェーブ等が挙げられる。例えば内部が所定の温度に加熱された加熱炉に積層体を通過させればよい。加熱炉の搬送方法は、特に限定されないが、例えば、ロールサポート式、エアフローティング式、ベルト搬送式、ハンギングドライヤー式等が挙げられる。
【００５６】
粘着剤組成物における発泡性粒子の配合量が大きいと、粘着剤層２０の外表面付近に気泡が発生しやすくなり、粘着剤層２０の外表面２０Ａの表面粗さ（Ｒｚ）が４０μｍよりも大きくなりやすい。このような観点から、粘着剤組成物における発泡性粒子の配合量は、主剤となる樹脂成分（例えば、ゴム系粘着剤ならばゴム成分）１００質量部に対して、１．４質量部以下が好ましく、１．０質量部以下がさらに好ましい。
【００５７】
また、図４に示す粘着テープ１０のように、内部に気泡を含有する発泡粘着剤層２３の上に、内部に気泡を含有しない非発泡粘着剤層２２を形成することにより、粘着剤層２０を形成するようにしてもよい。この場合も、粘着剤層２０の外表面近傍に存在する非発泡粘着剤層２２には、粘着剤層２０の外表面２０Ａに凸部を形成する原因となる気泡が存在しないので、粘着剤層２０の外表面２０Ａの表面粗さ（Ｒｚ）を容易に４０μｍ以下にすることが容易になる。例えば、発泡性粒子を含有する粘着剤組成物を基材に塗布した後、発泡性粒子を含有しない粘着剤組成物を、発泡性粒子を含有する粘着剤組成物の層の上に塗布し、得られた積層体を発泡させてもよい。また、発泡性粒子を含有する粘着剤組成物を基材の上に塗布し、得られた積層体を発泡させた後、発泡性粒子を含有しない粘着剤組成物を、積層体の上にさらに塗布してもよい。
【００５８】
また、粘着剤層２０の外表面２０Ａの表面粗さ（Ｒｚ）が４０μｍ以下にすることができれば、粘着剤層２０は、内部に気泡を含有しない非発泡粘着剤層を含まなくてもよい。例えば、図５に示す粘着テープ１０のように、粘着剤層２０の外表面近傍に存在する第１の気泡２１Ａの気泡径を小さくすることにより、粘着剤層２０の外表面近傍に第１の気泡２１Ａが存在しても、第１の気粘着剤層２０の外表面２０Ａの表面粗さ（Ｒｚ）を４０μｍ以下にすることができる。粘着剤層２０の外表面近傍に第１の気泡２１Ａの気泡径は、例えば４０μｍ以下、好ましくは３０μｍ以下、より好ましくは２５μｍ以下、さらに好ましくは２０μｍ以下である。
【実施例】
【００５９】
以下に本発明の実施例を説明する。ただし、本発明は以下の実施例に限定されるものではない。【００６０】
測定方法及び評価方法は、以下のとおりである。
＜平均気泡径（Ｄ）＞
得られた粘着テープについて、粘着剤層の外表面側から１ｍｍ×１ｍｍの領域を光学顕微鏡(キーエンス社製「ＶＨＸ−６０００」)により倍率２００倍で観察し、上記領域内の全気泡の気泡径を測定して、その平均値を平均気泡径（Ｄ）とした。また、同様の方法により、第１及び第２の気泡の平均気泡径（Ｄ１），（Ｄ２）を測定した。【００６１】
＜発泡倍率（Ｅ）＞
粘着テープを筒状の巻芯（外径８０ｍｍ）を中心に５０ｍ巻回して巻回体とした。図６に示すように、得られた巻回体５０の巻芯の内部に円柱状の固定部５１を通し、巻回体５０の外周面に可動部５２を押し当てて、可動部５２を径方向内側に押圧し、巻回体５０を径方向に沿って圧縮させた。巻回体５０の圧縮には、テンシロン「ＲＴＣ−１３１０Ａ」（ＯＲＩＥＮＴＥＣ社製）を用いた。
巻回体５０を圧縮した時のグラフ（移動距離（ｘ軸）ｖｓ加重（ｙ軸））において、接線の傾きが一定になった部分の接線を延ばして、ｘ軸との交点におけるｘの値を、気泡を含む巻回体の厚さ（Ａ）として算出した。その後、気泡なしのテープサンプルで同様の操作を行い、算出した交点により気泡を含まない巻回体の厚さ（Ｂ）を測定し、厚さ（Ａ）から厚さ（Ｂ）を減じることで、巻回体に含まれる気泡により増加した厚さを算出し、それをテープの積層数で除すことで、テープ１枚あたりに含まれる気泡による厚さの増加分とした。発泡倍率は、気泡なしのテープサンプルの粘着剤層の厚さを未発泡の粘着剤層の厚さとし、未発泡の粘着剤層の厚さに厚さの増加分を加算した値を発泡後の粘着剤層の厚さとして、発泡後の粘着剤層の厚さ／未発泡の粘着剤層の厚さにより発泡倍率（Ｅ）を算出した。
なお、気泡なしのテープサンプルとは、液状揮発成分を基材に塗工ないし含浸せず、かつ粘着剤組成物に発泡性粒子を配合しない点を除いて、各実施例、比較例と同様の方法により、粘着テープを作成したときに得られるサンプルである。【００６２】
＜第１の気泡による発泡倍率（Ｅ１）、第２の気泡による発泡倍率増加分（Ｅ２）＞
粘着剤組成物に発泡性粒子を配合しない点を除いて、各実施例、比較例と同様の方法により、粘着テープを作成して、得られたサンプルを発泡性粒子なしのテープサンプルとした。発泡性粒子なしのテープサンプルの発泡倍率を上記と同様に測定して、その発泡倍率を第１の気泡による発泡倍率（Ｅ１）とした。また、上記で算出した発泡倍率（Ｅ）より、第１の気泡による発泡倍率（Ｅ１）を差し引くことで、第２の気泡による発泡倍率増加分（Ｅ２）を算出した。【００６３】
＜表面粗さ（Ｒｚ）＞
ＪＩＳ  Ｂ  ０６０１に準拠して測定した粗さ曲線において、その平均線から縦方向の最高の山頂から高さ順で５番目までの高さの山高さの平均と、最深の谷底から深さ順に５番目の深さまでの谷深さの平均との和より算出した。【００６４】
＜ボールタック（初期）＞
ＪＩＳＺ  ０２３７：２００９に準拠して、傾斜角度３０°で粘着剤層のボールタック値を測定した。測定されたボールタック値より以下の評価基準で評価した。
Ａ：ボールタック値が６以上１２以下となり、初期貼り付け性が優れていた。
Ｂ：ボールタック値が６より小さく、また１２より大きかったが、５以上１４以下であり、初期貼り付け性が良好であった。
Ｃ：ボールタック値が５未満又は１４より大きくなり、粘着力が不十分となり、或いは、粘着力が大きすぎてリワーク性が不十分となり、初期貼り付け性が不十分であった。【００６５】
＜梱包性能（初期）＞
４００ｍｍ×３２０ｍｍ×３００ｍｍの寸法を有し、かつフラップ突き合わせ部分の長さが４００ｍｍである、市販のダンボール箱を用意した。そのダンボール箱に５０ｍｍの幅の粘着テープをフラップ突き合わせ部分に２５℃でＩ貼りにて貼り合わせ、１００ｇ／５０ｍｍで圧着した。その後、雰囲気温度２５℃、湿度５０％ＲＨ下で２４時間放置した後の剥離率を測定し、以下の評価基準で評価した。剥離率は、使用した粘着テープに対する、剥離した部分の面積割合である。
ＡＡ：剥離率が２５％以下であり、貼り付け後においても長期間にわたって優れた粘着力を維持できた。
Ａ：剥離率が２５％より大きく４０％以下であり、貼り付け後においても長期間にわたって一定の粘着力を維持できた。
Ｂ：剥離率が４０％より大きく５０％以下であり、貼り付け後においても実用的に使用できる粘着力を維持できた。
Ｃ：剥離率が５０％より大きく、貼り付け後において良好な粘着力を長期間にわたって維持できなかった。【００６６】
＜ボールタック（長期安定性）＞
作製した粘着テープをそのまま評価する代わりに、４０℃に温調した恒温槽に４週間保管した粘着シートを評価した点を除いて、ボールタック（初期）と同様に、粘着テープのボールタック（長期安定性）を評価した。【００６７】
＜梱包性能（長期安定性）＞
作製した粘着テープをそのまま評価する代わりに、４０℃に温調した恒温槽に４週間保管した粘着シートを評価した。また、粘着テープをダンボールに圧着した圧力を１００ｇ／５０ｍｍから３２ｇ／５０ｍｍに変更した。さらに、雰囲気温度２５℃、湿度５０％ＲＨ下での放置時間を２４時間から１時間に変更した。そして、これらの点を除いて、梱包性能（初期）と同様に、粘着テープの梱包性能（長期安定性）を評価した。【００６８】
［実施例１］
クルパック加工およびウェットストレングス加工が施された坪量７３ｇ／ｍ２の未晒クラフト紙からなる紙基材の片面に、２０μｍの厚さとなるようにポリエチレン（ＰＥ）を押出ラミネートし、紙基材の一方の面にポリエチレン系樹脂層を形成して、紙基材と樹脂層からなる基材を得た。得られた基材のポリエチレン系樹脂層の上に、シリコーン系離型剤を乾燥後の付着量が１ｇ／ｍ２となるように塗布し乾燥して、基材の裏面に離型剤層を形成した。
次に、基材の表面に、液状揮発成分として水を付着量が４ｇ／ｍ２となるようにスプレー塗工した後、この上に、表１に示す組成を１５０℃、１．０ＭＰａ下で攪拌することにより得られたホットメルト型粘着剤組成物を、塗工幅が３００ｍｍ、かつ塗布量が１６ｇ／ｍ２となるように１５０℃で塗布して積層体を得た。得られた積層体を１６０℃で３０秒間加熱し、水蒸気発泡および粒子発泡により、実施例１の粘着テープを得た。
粘着テープにおいて、水蒸気発泡により得られた気泡（第１の気泡）の平均気泡径は５０μｍ、粒子発泡により得られた気泡（第２の気泡）の平均気泡径は２１μｍ、粘着剤層に含まれる気泡全体の平均気泡径は４３μｍであった。【００６９】
【表１】
2020153357.tif 000003
【００７０】
［実施例２〜８］
発泡性粒子の配合部数、及び粘着剤の塗布量を表２に示すとおりに変更した以外は、実施例１と同様に実施した。【００７１】
［実施例９〜１２］
発泡性粒子の配合部数、積層体の加熱条件及び粘着剤の塗布量を表３に示すとおりに変更した点、及び実施例１０では、発泡性粒子として、積水化学工業株式会社製「アドバンセルＥＭ３０４：発泡前粒子径２４μｍ」を使用した点以外は、実施例１と同様に実施した。【００７２】
［比較例１］
粘着剤組成物に発泡性粒子を含有させず、かつ水付着量を表２に示すとおりに変更して実施した以外は実施例１と同様に実施した。得られた粘着剤層においては、気泡として水発泡による気泡のみが含まれていた。【００７３】
［比較例２］
基材の表面に水を塗工せず、かつ粘着剤組成物に含まれる発泡性粒子の配合部数を表２に示す通りに変更した以外は、実施例１と同様に実施した。得られた粘着剤層においては、気泡として発泡性粒子由来の気泡のみが含まれていた。【００７４】
【表２】
2020153357.tif 000004
【００７５】
【表３】
2020153357.tif 000005
【００７６】
各実施例の粘着剤層には、基材の表面に接触する第１の気泡と、基材の表面から離れた位置に配置される第２の気泡とが並存しており、それにより、発泡倍率を高くして粘着剤量を少なくしたにもかかわらず、ボールタック値及び梱包性能が良好となり、高い粘着性能を維持できた。
それに対して、比較例１，２では、水発泡、又は粒子発泡の一方により気泡を形成したため、発泡倍率を高くして粘着剤量を少なくすると、ボールタック値及び梱包性能が低下し、高い粘着性能を維持できなかった。
さらに、実施例９及び１０と実施例１１及び１２とを比較することにより、粘着剤層の外表面の表面粗さ（Ｒｚ）を４０μｍ以下にすることによって、高い粘着性能の長期安定性がさらに改善されることがわかった。
【符号の説明】
【００７７】
１０  粘着テープ
１１  基材
１２  紙基材
１３  樹脂層
２０  粘着剤層
２１  気泡
２１Ａ  第１の気泡
２１Ｂ  第２の気泡
３０  離型剤層
【図１】
2020153357.tif 000006
【図２】
2020153357.tif 000007
【図３】
2020153357.tif 000008
【図４】
2020153357.tif 000009
【図５】
2020153357.tif 000010
【図６】
2020153357.tif 000011
【国際調査報告】
2020153357.tif 000012
2020153357.tif 000013
2020153357.tif 000014
2020153357.tif 000015
2020153357.tif 000016
2020153357.tif 000017
2020153357.tif 000018
2020153357.tif 000019
2020153357.tif 000020
2020153357.tif 000021
2020153357.tif 000022